(57)【要約】    【課題】全芳香族ポリエステル繊維を含む電気絶縁用不織布の吸湿性を小さくし、この電気絶縁用不織布に熱硬化性樹脂を保持した絶縁層の耐湿性と耐熱性を向上する。    【解決手段】繊維表面がレゾール型フェノール樹脂で処理され、フェノール樹脂硬化皮膜が形成された全芳香族ポリエステル繊維不織布を電気絶縁用不織布とする。レゾール型フェノール樹脂は、メチロール基の残存が多い水溶性低分子量レゾール型フェノール樹脂を用いることが好ましい。その十分に硬化した皮膜を有する不織布にエポキシ樹脂を含浸し、加熱加圧成形して積層板ないしはプリント配線板の絶縁層とする。【選択図】なし【特許請求の範囲】
【請求項１】
全芳香族ポリエステル繊維を主成分として含む不織布であって、全芳香族ポリエステル繊維表面がレゾール型フェノール樹脂の硬化物で被覆されていることを特徴とする電気絶縁用不織布。
【請求項２】
レゾール型フェノール樹脂が、水溶性低分子量レゾール型フェノール樹脂である請求項１記載の電気絶縁用不織布。
【請求項３】
レゾール型フェノール樹脂の硬化物で被覆された電気絶縁用不織布に占めるレゾール型フェノール樹脂硬化物の含有量が、１〜１５質量％であることを特徴とする請求項１又は２記載の電気絶縁用不織布。
【請求項４】
全芳香族ポリエステル繊維を主成分として含む不織布に、レゾール型フェノール樹脂ワニスを含浸し、当該レゾール型フェノール樹脂を熱硬化させて、全芳香族ポリエステル繊維表面を被覆することを特徴とする電気絶縁用不織布の製造方法。
【請求項５】
請求項１〜３のいずれかに記載の電気絶縁用不織布に、半硬化状態の熱硬化性樹脂が保持されていることを特徴とするプリプレグ。
【請求項６】
請求項５記載のプリプレグの層を、加熱加圧成形した層を有することを特徴とする積層板。
【請求項７】
請求項５記載のプリプレグの層を、加熱加圧成形した絶縁層を有することを特徴とするプリント配線板。
【発明の詳細な説明】
【技術分野】
【０００１】
本発明は、全芳香族ポリエステル繊維を含有する電気絶縁用不織布に関し、殊に、吸湿性を抑えた電気絶縁用不織布に関する。また、この不織布を基材とするプリプレグ、積層板ないしはプリント配線板に関する。
【背景技術】
【０００２】
電子機器に使用されるプリント配線板は、多層プリント配線板が主流となっている。多層プリント配線板の層間の絶縁層は、一般に、ガラス繊維織布を基材として、これに熱硬化性樹脂を含浸し硬化させたもので構成されている。しかし、電子機器の小型軽量化の要求から、ガラス繊維よりも比重の小さい全芳香族ポリエステル繊維を含有する不織布を基材とし、これに熱硬化性樹脂を含浸した構成の絶縁層が注目されるようになってきた。
【０００３】
しかし、全芳香族ポリエステル繊維はガラス繊維に比べて吸湿しやすく、この全芳香族ポリエステル繊維不織布に熱硬化性樹脂を保持させた絶縁層は吸湿しやすい。一般的なプリント配線板では、電子部品実装時に、リフロー半田付け工程で約２５０℃の高温に曝される。このため、吸湿量が多い状態で絶縁層が高温に曝されると、吸湿に起因して発生する水蒸気圧によって、膨れや剥離の現象を起こす。
【０００４】
上記問題点は、全芳香族ポリエステル繊維と熱硬化性樹脂との接着性向上によって解決できると考えられる。
【０００５】
例えば、全芳香族ポリエステル繊維表面をプラズマエッチングして、凹凸を付与し、さらに、エポキシ樹脂硬化剤の一種として使用されているアミノポリアミドで処理してから、不織布に熱硬化性樹脂を保持させることが提案されている（特許文献１参照）。この技術は、アミノポリアミドを全芳香族ポリエステル繊維表面に付着しやすくし、不織布に保持させた熱硬化性樹脂と全芳香族ポリエステル繊維の接着性を確保するものである。
【０００６】
また、カップリング剤処理をした又はしない不織布に紫外線を照射してから、不織布に熱硬化性樹脂を保持させることが提案されている（特許文献２参照）。この技術は、基材表面に極性基を生成し、基材−樹脂の親和性を高めて樹脂の含浸性を向上させるものである。
【０００７】
【特許文献１】特開平０２−００６５３８号公報
【特許文献２】特開平０５−０００４１６号公報
【発明の開示】
【発明が解決しようとする課題】
【０００８】
上記従来の技術によれば、不織布に熱可塑性樹脂を保持させる工程に、プラズマ発生装置や紫外線照射装置を新たに付加しなければならない。また、プラズマエッチングや紫外線照射による処理効果の持続時間は短いので、その後の工程を速やかに実施しなければならないという制約もある。
【０００９】
本発明が解決しようとする課題は、上記のような特別な装置による処理を必要とすることなく、全芳香族ポリエステル繊維を含む電気絶縁用不織布の吸湿性を小さくし、この電気絶縁用不織布に熱硬化性樹脂を保持させた絶縁層の耐湿性と耐熱性を向上させることである。
【課題を解決するための手段】
【００１０】
上記課題を達成するために、本発明に係る電気絶縁用不織布は、全芳香族ポリエステル繊維を主成分として含む繊維不織布であって、全芳香族ポリエステル繊維表面がレゾール型フェノール樹脂の硬化物で被覆されていることを特徴とする。
【００１１】
また、本発明に係る電気絶縁用不織布の製造法は、全芳香族ポリエステル繊維を主成分として含む不織布に、レゾール型フェノール樹脂ワニスを含浸し、当該レゾール型フェノール樹脂を熱硬化させて、全芳香族ポリエステル繊維表面を被覆することを特徴とする。前記レゾール型フェノール樹脂ワニスの含浸は、通常の樹脂ワニス含浸の工程と変わることなく実施することができる。
【００１２】
さらに、本発明に係るプリプレグは、上記硬化物で被覆された電気絶縁用不織布に、半硬化状態の熱硬化性樹脂が保持されたものである。そして、積層板は、前記プリプレグを加熱加圧成形した層を有するものであり、プリント配線板は、前記プリプレグを加熱加圧成形した絶縁層を有するものである。
【発明の効果】
【００１３】
レゾール型フェノール樹脂は、フェノール類とアルデヒド類とを、後者を過剰に配合してアルカリ触媒下で重縮合させたものであり、ベンゼン核にはメチロール基（−ＣＨ２ＯＨ）が結合している。全芳香族ポリエステル繊維を主成分として含む不織布を前記レゾール型フェノール樹脂で処理することにより、全芳香族ポリエステル分子鎖中のエステル基（−ＣＯＯ−）にメチロール基が配位し、全芳香族ポリエステル繊維の吸湿性を下げることができるものと推測される。このような観点から、全芳香族ポリエステル繊維を処理するレゾール型フェノール樹脂は、メチロール基が多く残存した水溶性低分子量レゾール型フェノール樹脂であることが好ましい。
【００１４】
このように、全芳香族ポリエステル繊維を主成分として含有する不織布の全芳香族ポリエステル繊維表面にレゾール型フェノール樹脂の硬化皮膜を形成した電気絶縁用不織布とすることにより、これを使用した積層板（絶縁層）の吸湿率を低く抑え、かつ、耐熱性を向上することができる。
【発明を実施するための最良の形態】
【００１５】
本発明を実施するに当り、全芳香族ポリエステル繊維を主要成分として含む不織布は、全芳香族ポリエステル繊維を主成分として湿式方式や乾式方式で、不織布化したものである。
【００１６】
全芳香族ポリエステル繊維は、芳香族ポリエステル繊維のうち主鎖中に脂肪族炭化水素を有しないもので、ｐ−ヒドロキシ安息香酸と６−ヒドロキシ−２−ナフトエ酸の共重合体（クラレ製「ベクトラン」）や、ｐ−ヒドロキシ安息香酸とテレフタル酸と４，４’−ジヒドロキシビフェニルの共重合体（住友化学製「スミカスーパー」）など芳香族ジオールと芳香族ジカルボン酸及び／又は芳香族ヒドロキシカルボン酸を組合せて反応させた共重合体を用いることができる。
【００１７】
レゾール型フェノール樹脂による処理は、全芳香族ポリエステル繊維を主成分とし必要に応じて他の繊維そのほかの成分を一緒に抄造した不織布を準備し、この不織布にレゾール型フェノール樹脂を直接塗布し、加熱乾燥して不織布表面にフェノール樹脂硬化物の皮膜を形成する方法を採用することができる。抄造前に、全芳香族ポリエステル繊維をレゾール型フェノール樹脂で処理してその皮膜を形成してもよい。
上記フェノール樹脂硬化物の皮膜を形成した電気絶縁用不織布に占めるフェノール樹脂の含有量は、１〜１５質量％が好ましい。前記フェノール樹脂の含有量が少ないと処理の効果が十分に発揮されず、徒に含有量を多くしても処理の効果は変わらなくなる。
【００１８】
レゾール型フェノール樹脂は、フェノール類とアルデヒド類とを、後者を過剰に配合してアルカリ触媒下で重縮合させたものであり、ベンゼン核にはメチロール基が結合している。フェノール類は、フェノール、アルキルフェノール、クレゾール、チモール、カルバクロールなどの一価フェノールである。アルデヒド類は、ホルムアルデヒド、アセトアルデヒドなどの鎖式アルデヒドである。アルカリ触媒は、トリメチルアミン、トリエチルアミン、ヘキサメチレンテトラミンなどのアミン化合物である。フェノール類１モルに対しアルデヒド類１〜３モルの割合で配合して反応させる。レゾール型フェノール樹脂は、フェノール類２量体程度の水溶性低分子量フェノール樹脂とすることが好ましく、このようなレゾール型フェノール樹脂は、前記反応を７４〜８２℃で行なった後、減圧濃縮を行なうことにより製造し得る。
【００１９】
レゾール型フェノール樹脂のメチロール基が全芳香族ポリエステル分子鎖中のエステル基に配位することが吸湿性を小さくすることに寄与すると推測されるが、この配位は、メチロール基の残存が多い水溶性低分子量レゾール型フェノール樹脂で全芳香族ポリエステル繊維を処理することにより良好に進むと推測される。しかし、当該処理後にもメチロール基が残存していると、吸湿性を小さくすることはできないので、全芳香族ポリエステル繊維表面を覆うレゾール型フェノール樹脂の硬化を確実にするため、加熱乾燥を十分にした処理を行なう。このようにして、エステル基と配位せずに残ったメチロール基の架橋を確実に進めるのがよい。
【００２０】
本発明に係るプリプレグ、積層板及びプリント配線板は、次のようにして製造し得る。
上記処理をした電気絶縁用不織布に熱硬化性樹脂（例えばエポキシ樹脂）を含浸し乾燥して、熱硬化性樹脂の硬化を半硬化状態まで進めたシート状のプリプレグとする。
このプリプレグを１枚又は複数枚重ねて加熱加圧成形し積層板を作製できる。この場合、所定厚みの金属箔（例えば銅箔）をプリプレグ層の片面又は両面に配置し、加熱加圧成形で一体化して金属箔張り積層板とすることもできる。
プリント配線板は、上記プリプレグの層を加熱加圧成形した絶縁層を備えるものである。
【実施例】
【００２１】
以下、本発明に係る実施例を説明する。
全芳香族ポリエステル繊維を主成分として含む不織布（１）を次のようにして準備した。全芳香族ポリエステル繊維（クラレ製「ベクトラン」，繊維径１２μｍ、繊維長３mm）を湿式方式で抄造し、水溶性エポキシバインダ（大日本インキ化学工業製「Ｖコート」）をスプレーして繊維同士を結着する。この不織布（１）は、単位面積当り質量７２ｇ／ｍ２、密度０．６２ｇ／cm２であった。
【００２２】
全芳香族ポリエステル繊維を主成分として含む不織布（２）を次のようにして準備した。全芳香族ポリエステル繊維（クラレ製「ベクトラン」）８０質量％とバイダ用繊維としてメタ系芳香族ポリアミド繊維（帝人製「コーネックス」）チョップ２０質量％（両繊維とも繊維径１２μｍ，繊維長３mm）を湿式方式で抄造し、水溶性エポキシバインダ（大日本インキ化学工業製「Ｖコート」）をスプレーして繊維同士を結着する。また、高温カレンダ処理によりメタ系芳香族ポリアミド繊維を溶融ないし軟化させ繊維同士を結着する。この不織布（２）は、単位面積当り質量は７２ｇ／ｍ２、密度は０．６２ｇ／cm２であった。
【００２３】
尚、不織布の主成分は全芳香族ポリエステル繊維であるが、パラ系芳香族ポリアミド繊維（帝人製「テクノーラ」，デュポン製「ケブラー」等）等の耐熱性繊維を混合することもできる。また、不織布のバインダ成分として、メタ系芳香族ポリアミド繊維は、チョップ形態のほか、パルプ、フィブリド形態も可能であり、これらは、上記のように水溶性エポキシバインダと組合せて用いるほか、単独で用いることができる。
【００２４】
上記全芳香族ポリエステル繊維を主成分として含む不織布を処理するためのレゾール型フェノール樹脂を次のとおり準備した。
フェノール１mol、ホルムアルデヒド２mol、触媒としてトリエチルアミン０．１molを反応釜に投入し、７４〜８２℃で約３時間反応させた後、減圧濃縮を行ない、反応生成物のゲルタイムが所定の値となったところで反応を終了した。これをメタノールで希釈して樹脂固形分５０質量％の水溶性低分子量レゾール型フェノール樹脂ワニスを調製した。このレゾール型フェノール樹脂は、重量平均分子量が約２７０であり、２量体が主成分となっている。
【００２５】
実施例１
上記不織布（１）（２）それぞれに、上記レゾール型フェノール樹脂ワニスを含浸し、加熱乾燥（１５０℃，１５分）して繊維表面にレゾール型フェノール樹脂の硬化皮膜を形成した電気絶縁用不織布とした。この不織布中のレゾール型フェノール樹脂含有量は、１質量％になるように調整した。
上記の電気絶縁用不織布にエポキシ樹脂ワニスを含浸し、加熱乾燥してエポキシ樹脂を半硬化状態とした樹脂含有量５３質量％のプリプレグを得た。
尚、上記エポキシ樹脂ワニスは、ビスフェノールＡ型エポキシ樹脂（ジャパンエポキシレジン製「Ｅｐ−８２８」）１０質量部、オルソクレゾールノボラック型エポキシ樹脂（東都化成製「ＹＤＣＮ７０４」）４０質量部、難燃剤としてテトラブロモビスフェノールＡ（ブロムケムファーイースト製「ＦＲ１５２４」）２７質量部、硬化剤としてフェノールノボラック樹脂（ジャパンエポキシレジン製「ＹＬＨ−１２９」）２２質量部、触媒として２−エチル−４−メチルイミダゾール（四国化成工業製「ＭＧ−５０」）０．２質量部を配合した樹脂固形分６５質量％の組成とした。そのほか、公知のエポキシ樹脂配合組成を適用することもできる。
このようにして得たプリプレグを１０枚重ね、２．９MPa、２０５℃で１．５時間加熱加圧成形して、１mm厚の積層板を得た。
また、前記プリプレグ１０枚を重ねた両側に厚み１８μｍの銅箔を配置し、同様に加熱加圧成形して、１mm厚の金属箔張り積層板を得た。
【００２６】
実施例２
実施例１において、レゾール型フェノール樹脂含有量を１５質量％になるように調整した電気絶縁用不織布を使用し、そのほかは実施例１と同様にして積層板と金属箔張り積層板を得た。
【００２７】
実施例３
実施例１において、レゾール型フェノール樹脂含有量を２０質量％になるように調整した電気絶縁用不織布を使用し、そのほかは実施例１と同様にして積層板と金属箔張り積層板を得た。
【００２８】
従来例１
実施例１において、レゾール型フェノール樹脂による処理をしない不織布（１）（２）を使用し、そのほかは実施例１と同様にして積層板と金属箔張り積層板を得た。
【００２９】
上記の実施例、従来例における積層板については吸湿性を、金属箔張り積層板については耐熱性を、それぞれ評価した結果を表１に示す。
評価方法は、次のとおりである。
吸湿絶縁性試験：ＪＩＳ  Ｃ６４８１に準拠し、積層板試験片を吸湿処理（温度１００度で２時間）する。そして、吸湿処理前後の絶縁抵抗を測定した。
耐熱性試験：金属箔張り積層板試験片（１mm×５０mm×５０mm）を、加熱乾燥（１０５℃，１時間）した後、吸湿処理（温度１００度で２時間）する。そして、吸湿処理後試験片を２８８℃の半田槽に浮かべて、銅箔表面に膨れが発生するまでの時間（分）を耐熱時間として評価した。
【００３０】
【表１】
2005179838.tif 000002